СПОСОБ ОБОГАЩЕНИЯ КАЛИЙСОДЕРЖАЩИХ РУД
METHOD OF DRESSING POTASSIUM-CONTAINING ORES

Изобретение относится к технологии обогащения полезных ископаемых и может быть использовано для флотационного обогащения руд, преимущественно калийных, с содержанием н.о. до 2-2,5%.
Известен способ обогащения калийных руд, включающий измельчение руды, предварительную обработку питания основной и перечистных флотаций сильвина органическим реагентом-депрессором с последующим флотационным выделением шламов из промпродуктов перечистных сильвиновых флотаций (П №2327525, В03D 1/02, Опубл. 27.06.2008, Бюл. №18).
Однако этот способ имеет ограниченную область применения из-за многооперационности и недостаточной эффективности обесшламливания рудных суспензий перед флотацией сильвина.
Наиболее близким к предлагаемому изобретению является способ, включающий дробление, предварительную классификацию, обесшламливание подрешетного продукта предварительной классификации методом шламовой флотации с получением пенного отвального шлама и камерного продукта, измельчение надрешетного продукта предварительной классификации и его поверочную классификацию, флотацию хлористого калия из объединенного потока камерного продукта шламовой флотации с подрешетным продуктом поверочной классификации (П №2245742, В03D 1/02, Опубл. 10.02.2005, Бюл. №4).
Недостатком способа является недостаточная эффективность обесшламливания руд с содержанием н.о. не более 2,5% вследствие отсутствия учета влияния вещественного состава н.о.
Технический результат предлагаемого изобретения заключается в повышении эффективности обогащения руд с низким содержанием н.о. (не более 2,5%) за счет снижения потерь полезного компонента со шламами путем использования депрессии н.о., а также в снижении затрат на производство хлористого калия.
Технический результат достигается тем, что в способе обогащения калийсодержащих руд, включающем дробление, предварительную классификацию, обесшламливание подрешетного продукта предварительной классификации методом шламовой флотации с получением пенного отвального шлама и камерного продукта, измельчение надрешетного продукта предварительной классификации и последующую его поверочную классификацию грохочением, объединение подрешетного продукта поверочной классификации с камерным продуктом шламовой флотации с образованием объединенной рудной суспензии, направляемой на флотацию хлористого калия, подрешетный продукт поверочной классификации обрабатывают органическим реагентом-депрессором - КС-МФ в количестве 300 г/т, и далее объединенный поток рудной суспензии направляют на кондиционирование с аминной эмульсией перед флотацией хлористого калия.
Способ осуществляется следующим образом.
Дробленую сухим способом руду с номинальной крупностью 25-30 мм суспендируют оборотным насыщенным раствором калийного производства в массовом соотношении Ж:Т=1,5-1,7 и классифицируют по классу крупности 0,8 мм на дуговых грохотах с шириной щели 1,6 мм. При этом получают два продукта: 30-35% от руды подрешетного продукта с крупностью частиц менее 0,8 мм и извлечением в него н.о. в пределах 40-45%, а также 60-65% надрешетного продукта крупностью более 0,8-1,0 мм.
В подрешетный продукт отделяется материал, обогащенный мелкодисперсными частицами н.о., а в надрешетный поступают в основном солевые частицы и агрегаты, которые измельчаются в стержневой мельнице и вторично классифицируются.
Обесшламливание полученных продуктов классификации ведут раздельно.
Подрешетный продукт предварительной кллассификации обрабатывают реагентами (флокулянт полиакриламид Accofl0c A-97 в количестве на сухое 2 г/т руды, собиратель неонол АФ9-25 в количестве на сухое 11 г/т руды) и подают на предварительную шламовую флотацию, например на механические флотомашины, с получением пенного отвального шлама и камерного обесшламленного продукта.
Таким образом, из подрешетного продукта предварительной классификации, обогащенного н.о., представленных легкошламующимися силикатами, в пенный отвальный шлам извлекается от руды 27,7% н.о. при содержании в твердой фазе 0,3% КС1. При этом плотность шламового продукта составляет Ж:Т=5, а после сгущения в сгустителе до Ж:Т=2.5 продукт сбрасывают на шламохранилище.
Камерный продукт шламовой флотации имеет массовое содержание н.о. 0,35% и 30,7% КСl, что соответствует требованиям питания сильвиновой флотации.
Надрешетный продукт предвартельной классификации измельчают и отправляют на поверочную (повторную) классификацию. Подрешетный продукт поверочной классификации, содержащий остаточное количество н.о., обрабатывают органическим реагентом-депрессором, например КС-МФ, который является продуктом синтеза мочевины и формальдегида. Реагент-депрессор добавляется в подрешетный продукт поверочной классификации в количестве 300 г/т руды, после чего его объединяют с камерным продуктом шламовой флотации. Объединенный поток рудной суспензии кондиционируют с аминной эмульсией и направляют на сильвиновую флотацию. В результате сильвиновой флотации получают хвосты, в которых массовая доля КСl на твердое 1,6%, и концентрат, массовая доля КСl в котором составляет 95,2%.
Задачей депрессора является создание экранирующего покрытия, снижающего сорбцию собирателя амина на шламах, одновременно увеличивая закрепление амина на сильвине, что позволяет снизить потери хлористого калия со шламами и уменьшить расход реагента.
Повышение извлечения сильвина в концентрат достигается за счет снижения отрицательного воздействия н.о. на технологические свойства руды и показатели ее обогащения.
Использование способа позволяет увеличить эффективность обогащения руд с содержанием н.о. до 2,5% за счет снижения потерь полезного компонента со шламами, а следовательно, повысить коэффициент извлечения полезного компонента, снизить расход реагентов и затраты на оборудование.